(57)【要約】【課題】チューブレス空気入りタイヤの内面には、空気透過防止性能に優れたブチル系ゴムを主成分とするインナーライナーが設けられている。このインナーライナーには、耐空気透過性や耐クラック成長性が求められている。さらにインナーライナーには、操縦安定性を高めるという観点から、高い硬度も求められる。また発熱性を改善する必要もある。【解決手段】ブチル系ゴムを５０重量部以上含み、かつジエン系ゴムを５重量部以上含むゴム成分１００質量部に対し、窒素吸着比表面積（Ｎ２ＳＡ）が２５〜９５ｍ２／ｇのカーボンブラックを２５〜７５質量部、および例えばアントラキノンスルホン酸ナトリウムを０．１〜１０質量部配合してなるタイヤインナーライナー用ゴム組成物によって上記課題を解決した。【選択図】なし【特許請求の範囲】
【請求項１】
ブチル系ゴムを５０質量部以上含み、かつジエン系ゴムを５質量部以上含むゴム成分１００質量部に対し、
窒素吸着比表面積（Ｎ２ＳＡ）が２５〜９５ｍ２／ｇのカーボンブラックを２５〜７５質量部、および
一分子内にキノン類の構造とスルホン酸またはその塩類の構造とを有する化合物、および／または、一分子内にキノン類の構造とチオ硫酸またはその塩類の構造とを有する化合物を０．１〜１０質量部配合してなることを特徴とするタイヤインナーライナー用ゴム組成物。
【請求項２】
前記キノン類が、ベンゾキノン、ナフトキノンまたはアントラキノンのいずれかであることを特徴とする請求項１に記載のタイヤインナーライナー用ゴム組成物。
【請求項３】
前記化合物として、前記化合物１００質量部と前記ゴム用プロセスオイル１〜１００質量部とからなる混合物を使用する請求項１または２に記載のタイヤインナーライナー用ゴム組成物。
【請求項４】
請求項１〜３のいずれかに記載のゴム組成物をインナーライナーに使用した空気入りタイヤ。
【発明の詳細な説明】
【技術分野】
【０００１】
本発明は、タイヤインナーライナー用ゴム組成物およびそれを用いた空気入りタイヤに関するものであり、詳しくは、耐空気透過性を損なうことなく、耐クラック成長性、硬度および発熱性を同時に改善し得るタイヤインナーライナー用ゴム組成物およびそれを用いた空気入りタイヤに関するものである。
【背景技術】
【０００２】
チューブレス空気入りタイヤの内面には、空気透過防止性能に優れたブチル系ゴムを主成分とするインナーライナーが設けられている。このインナーライナーには、耐空気透過性や耐クラック成長性が求められている。またインナーライナーには、操縦安定性を高めるという観点から、高い硬度も求められる。さらに近年環境負荷低減を目的に、タイヤの低燃費性が求められており、インナーライナーの発熱性を改善する必要もある。
従来、インナーライナー用ゴム組成物の発熱性を改善するためにカーボンブラックの配合量を減じる手法があるが、硬度低下を招くという問題点がある。また、硬度や発熱性を改善するためにオイルの配合量を減じる手法があるが、耐クラック成長性が悪化してしまう。
したがって、従来技術では、インナーライナーの耐空気透過性を損なうことなく、耐クラック成長性、硬度および発熱性を共に高めることは非常に困難であった。
【０００３】
なお下記特許文献１には、（ｉ）ゴム１００重量部、（ii）π電子芳香環を有する化合物を酸化縮合させた酸化縮合物とカーボンブラックとからなる複合体１０〜１８０重量部並びに(iii）分子中に水酸基及びエーテル結合の少なくとも一方を有するＣ4 〜Ｃ20の有機化合物を分散剤として含んでなるゴム組成物が開示されている。しかし特許文献１には本発明における特定化合物を用い、ゴムとカーボンブラックとの相互作用を高め、耐空気透過性を損なうことなく、耐クラック成長性、硬度および発熱性を共に改善し、これをタイヤインナーライナーに用いようとする技術思想は何ら開示されていない。
【先行技術文献】
【特許文献】
【０００４】
【特許文献１】特開２００３−１７１５０５号公報
【発明の概要】
【発明が解決しようとする課題】
【０００５】
本発明の目的は、耐空気透過性を損なうことなく、耐クラック成長性、硬度および発熱性を共に改善し得るタイヤインナーライナー用ゴム組成物およびそれを用いた空気入りタイヤを提供することにある。
【課題を解決するための手段】
【０００６】
本発明者らは鋭意研究を重ねた結果、特定の組成を有するゴム成分に対し、特定の特性を有するカーボンブラックおよび特定の構造を有する化合物を特定量で配合することにより、上記課題を解決できることを見出し、本発明を完成することができた。
すなわち本発明は以下のとおりである。
１．ブチル系ゴムを５０質量部以上含み、かつジエン系ゴムを５質量部以上含むゴム成分１００質量部に対し、窒素吸着比表面積（Ｎ２ＳＡ）が２５〜９５ｍ２／ｇのカーボンブラックを２５〜７５質量部、および
一分子内にキノン類の構造とスルホン酸またはその塩類の構造とを有する化合物、および／または、一分子内にキノン類の構造とチオ硫酸またはその塩類の構造とを有する化合物を０．１〜１０質量部配合してなることを特徴とするタイヤインナーライナー用ゴム組成物。
２．前記キノン類が、ベンゾキノン、ナフトキノンまたはアントラキノンのいずれかであることを特徴とする前記１に記載のタイヤインナーライナー用ゴム組成物。
３．前記化合物として、前記化合物１００質量部と前記ゴム用プロセスオイル１〜１００質量部とからなる混合物を使用する前記１または２に記載のタイヤインナーライナー用ゴム組成物。
４．前記１〜３のいずれかに記載のゴム組成物をインナーライナーに使用した空気入りタイヤ。
【発明の効果】
【０００７】
本発明によれば、特定の組成のゴム成分に、特定の特性を有するカーボンブラックを特定量；および一分子内にキノン類の構造とスルホン酸またはその塩類の構造とを有する化合物、および／または、一分子内にキノン類の構造とチオ硫酸またはその塩類の構造とを有する化合物を特定量配合したので、耐空気透過性を損なうことなく、耐クラック成長性、硬度および発熱性を共に改善し得るタイヤインナーライナー用ゴム組成物およびそれを用いた空気入りタイヤを提供することができる。
【発明を実施するための形態】
【０００８】
以下、本発明をさらに詳細に説明する。
本発明で使用されるゴム成分は、ゴム成分全体を１００質量部としたときに、ブチル系ゴムを５０質量部以上含み、かつジエン系ゴムを５質量部以上含む。
ブチル系ゴムとしては、インナーライナー用として使用されている任意のブチル系ゴム、例えばブチルゴム（ＩＩＲ）やハロゲン化ブチルゴム（Ｂｒ−ＩＩＲ、Ｃｌ−ＩＩＲ）等を挙げることができる。ブチル系ゴムの市販品としては、例えば臭素化ブチルゴムであるＥＸＸＯＮ ＭＯＢＩＬＥ社製、商品名ＢＲＯＭＯＢＵＴＹＬ２２５５等が挙げられる。
また、ゴム成分には、後述するカーボンブラックとカップリングさせるために、ブチル系ゴム以外に、任意のジエン系ゴムを配合することが必要である。ジエン系ゴムとしては、タイヤ用ゴム組成物として使用されるジエン系ゴムをいずれも使用することができるが、天然ゴム（ＮＲ）が好適である。なおジエン系ゴムの配合割合が５０質量部を超えると、空気透過防止性能が悪化する。
【０００９】
本発明で使用されるカーボンブラックは、耐空気透過性を損なうことなく、耐クラック成長性、硬度および発熱性を向上させるために、窒素吸着比表面積（Ｎ２ＳＡ）は２５〜９５ｍ２／ｇであることが必要であり、該効果をさらに高めるという観点から、３０〜４５ｍ２／ｇであるのが好ましい。
なお窒素吸着比表面積（Ｎ２ＳＡ）は、ＪＩＳ Ｋ６２１７−２に準拠して求めるものとする。
【００１０】
本発明は、一分子内にキノン類の構造とスルホン酸またはその塩類の構造とを有する化合物、および／または、一分子内にキノン類の構造とチオ硫酸またはその塩類の構造とを有する化合物（以下、特定化合物と言うことがある）を特定量配合することを特徴とする。
【００１１】
下記化１は、特定化合物を形成する各構造を示している。
【００１２】
【化１】
2016138271.tif 000002
【００１３】
上記式（１）〜（３）で示されるように、キノン類としては、本発明の効果向上の観点から、（１）ベンゾキノン、（２）ナフトキノン、（３）アントラキノンが好ましいものとして挙げられる。上記式（４）はスルホン酸、（５）はスルホン酸塩、（６）はチオ硫酸、（７）はチオ硫酸塩の各構造を示している。
Ｍは一価のカチオンであり、その種類に制限はないが、例えばナトリウムイオン、カリウムイオン、リチウムイオン、アンモニウムイオン、ホスホニウムイオン等が挙げられる。
上記式（４）〜（７）における符号「＊」は、キノン類の構造への結合手を表す。
上記式（４）〜（７）に示される各構造は、キノン類の構造のどこに結合していてもよい（ただしキノイド構造（＝Ｏ）には結合しない）。また上記式（４）〜（７）に示される各構造は、特定化合物の一分子内に１つまたはそれ以上存在することができ、例えば一分子内に１〜４個存在することができる。
また、上記式（４）〜（７）に示される各構造は特定化合物の一分子内に複数種類存在していてもよい。
【００１４】
本発明における特定化合物は、公知の手法により合成することができ、また市販されているものを利用することもできる。
【００１５】
本発明における特定化合物は、キノン類の構造がカーボンブラックと、スルホン酸またはその塩類の構造、および／または、チオ硫酸またはその塩類の構造がゴム成分と相互作用し、ゴム成分とカーボンブラックとを分散性よくカップリングすることができ、本発明の効果が奏されるものと推測される。
【００１６】
本発明では、特定化合物として、前記化合物１００質量部と前記ゴム用プロセスオイル１〜１００質量部とからなる混合物を使用するのが好ましい。この形態によれば、耐空気透過性、耐クラック成長性、硬度および発熱性をさらに向上させることができる。
ゴム用プロセスオイルとしては、当業界でゴム組成物に通常配合されているオイルをすべて使用することができ、とくに制限されない。
一般的に、ゴム用プロセスオイルとしては、高沸点の石油留分が用いられ、炭化水素の化学構造によって、鎖状飽和炭化水素であるパラフィン系炭化水素と、環状飽和炭化水素であるナフテン系炭化水素と、芳香族炭化水素であるアロマ系炭化水素に分類される。これらの炭化水素は、一般的に、粘度比重定数（以下、「ＶＧＣ」とよぶ）として知られている数値により区別され、アロマ系炭化水素は０．９００以上のＶＧＣを有し、パラフィン系炭化水素は０．７９０〜０．８４９のＶＧＣを有し、ナフテン系炭化水素は０．８５０〜０．８９９のＶＧＣを有する。ＡＳＴＭ  Ｄ２１４０などの環分析法として知られている分析法に従って、試料のＶＧＣと屈折率、比重、動粘度などの値から、その試料についてのパラフィン系炭化水素、ナフテン系炭化水素およびアロマ系炭化水素を構成する炭素の割合（重量％）を求めることができる。
本発明では、アロマ系炭化水素を使用するのがとくに好ましく、例えば、原油を減圧蒸留して得られた重質留分を溶剤抽出した時の不溶分を水添処理して得られる、ＴＤＡＥ（Treated Distillate Aromatic Extract）オイル等を使用することができる。
【００１７】
また本発明において、前記混合物は、ゴム用プロセスオイルによって特定化合物を処理することにより調製される。処理方法としては、公知のミキサーを使用すればよく、例えば、愛工舎製作所社製の卓上型ミキサーに特定化合物とゴム用プロセスオイルを計量して仕込み、５〜３０分間攪拌すればよい。
なお、さらに好ましいゴム用プロセスオイルの使用量は、特定化合物１００質量部に対し、３〜５０質量部である。
【００１８】
（タイヤインナーライナー用ゴム組成物の配合割合）
本発明のタイヤインナーライナー用ゴム組成物は、ゴム成分１００質量部に対し、窒素吸着比表面積（Ｎ２ＳＡ）が２５〜９５ｍ２／ｇのカーボンブラックを２５〜７５質量部、および特定化合物を０．１〜１０質量部配合してなることを特徴とする。
カーボンブラックの配合量が２５質量部未満であると、補強性能が悪化する。逆に７５質量部を超えると発熱性および耐クラック成長性が悪化する。
特定化合物の配合量が０．１質量部未満であると、添加量が少なすぎて本発明の効果を奏することができない。逆に１０質量部を超えると耐クラック成長性が悪化する。
【００１９】
さらに好ましい前記カーボンブラックの配合量は、ゴム成分１００質量部に対し、３５〜６５質量部である。
さらに好ましい前記特定化合物の配合量は、ゴム成分１００質量部に対し、１〜５質量部である。
【００２０】
本発明のタイヤインナーライナー用ゴム組成物には、前記した成分に加えて、加硫又は架橋剤、加硫又は架橋促進剤、板状無機充填剤のような各種充填剤、各種オイル、老化防止剤、可塑剤などのタイヤインナーライナー用ゴム組成物に一般的に配合されている各種添加剤を配合することができ、かかる添加剤は一般的な方法で混練して組成物とし、加硫又は架橋するのに使用することができる。これらの添加剤の配合量も、本発明の目的に反しない限り、従来の一般的な配合量とすることができる。
【００２１】
また本発明のゴム組成物は従来の空気入りタイヤの製造方法に従って空気入りタイヤを製造するのに適しており、耐空気透過性を損なうことなく、耐クラック成長性、硬度および発熱性に優れるということから、インナーライナーとして使用するのがよい。
【実施例】
【００２２】
以下、本発明を実施例および比較例によりさらに説明するが、本発明は下記例に制限されるものではない。
【００２３】
標準例１、実施例１〜７および比較例１〜７
サンプルの調製
表１に示す配合（質量部）において、加硫促進剤と硫黄を除く成分を１．７リットルの密閉式バンバリーミキサーで５分間混練した後、加硫促進剤および硫黄を加えてさらに混練し、タイヤインナーライナー用ゴム組成物を得た。次に得られたタイヤインナーライナー用ゴム組成物を所定の金型中で１６０℃、２０分間プレス加硫して加硫ゴム試験片を得、以下に示す試験法で加硫ゴム試験片の物性を測定した。
【００２４】
耐空気透過性：ＪＩＳ  Ｋ７１２６ Ａ法に準拠し、３０℃の空気透過係数を測定した。結果は、標準例１で得られた値を１００として指数表示した。指数が大きいほど空気透過防止性能に優れることを示す。
耐クラック成長性：ＪＩＳ  Ｋ６２６０によって測定した。結果は、標準例１の値を１００として指数で示した。指数が大きいほど、クラックが成長せず、クラック成長性に優れることを示す。
硬度（２０℃）：ＪＩＳ  Ｋ６２５３に準拠して２０℃にて測定した。結果は、標準例１の値を１００として指数表示した。指数が大きいほど硬度が高いことを示す。
ｔａｎδ（６０℃）：（株）東洋精機製作所製、粘弾性スペクトロメーターを用い、初期歪１０％、振幅±２％、周波数２０Ｈｚ、温度６０℃の条件で、ｔａｎδ（６０℃）を測定した。結果は、標準例１の値を１００として指数表示した。指数が小さいほど低発熱性であることを示す。
結果を表１に併せて示す。
【００２５】
【表１】
2016138271.tif 000003
【００２６】
＊１：Ｂｒ−ＩＩＲ（ＥＸＸＯＮ ＭＯＢＩＬＥ社製ＢＲＯＭＯＢＵＴＹＬ２２５５）
＊２：ＮＲ（ＴＳＲ２０）
＊３：カーボンブラック（新日化カーボン（株）製ニテロン＃Ｇ、窒素吸着比表面積（Ｎ２ＳＡ）＝３０ｍ２／ｇ）
＊４：２−ナフタレンスルホン酸ナトリウム（富山薬品工業（株）製）
＊５：２−アントラキノンスルホン酸ナトリウム（富山薬品工業（株）製）
＊６：アロマオイル（出光興産（株）製ダイアナプロセスオイルＮＨ−６０）
＊７：酸化亜鉛（正同化学工業（株）製酸化亜鉛３種）
＊８：ステアリン酸（日油（株）製ステアリン酸ＹＲ）
＊９：硫黄（四国化成工業（株）製ミュークロンＯＴ−２０）
＊１０：加硫促進剤（FLEXSYS社製SANTOCURE CBS）
＊１１：１，５−アントラキノンジスルホン酸ジナトリウム油処理品（１，５−アントラキノンジスルホン酸ジナトリウム（富山薬品工業（株）製）を、乳棒と乳鉢を用いて、ＴＤＡＥと混合したことにより得られた油処理品。該油処理品は特定化合物の質量に対して５％の質量のＴＤＡＥを用いて処理した。）
【００２７】
上記の表１から明らかなように、実施例１〜７で調製されたタイヤインナーライナー用ゴム組成物は、特定の組成のゴム成分に、特定の特性を有するカーボンブラックおよび特定化合物を特定量配合したので、従来の代表的な標準例１に比べて、耐空気透過性を損なうことなく、耐クラック成長性、硬度および発熱性が共に改善していることが分かる。また実施例６、７は、特定化合物をゴム用プロセスオイルで処理しているため、本発明の効果がさらに高まることが分かる。
これに対し、比較例１は、特定化合物を配合せず、カーボンブラックの配合量を減少させた例であるので、硬度が低下した。
比較例２は、特定化合物を配合せず、オイルの配合量を減少させた例であるので、耐クラック成長性が悪化した。
比較例３は、本発明の範囲外の２−ナフタレンスルホン酸ナトリウムを配合した例であるので、発熱性が悪化した。
比較例４は、特定化合物を配合せず、オイルの配合量を増加させた例であるので、耐空気透過性、硬度および発熱性が悪化した。
比較例５、７は、特定化合物の配合量が本発明で規定する上限を超えているので、耐クラック成長性が悪化した。
比較例６は、ブチル系ゴムとジエン系ゴムの配合量の割合が本発明で規定する範囲外であるので、耐クラック成長性、硬度および発熱性が悪化した。